(57)【特許請求の範囲】
【請求項１】
１３族元素と窒素原子との結合を含む結晶粒子を、少なくとも窒素原子と炭素原子との結合を含む修飾有機化合物で被覆してなり、前記修飾有機化合物の窒素原子は、前記結晶粒子の１３族元素に配位する、半導体粒子蛍光体の製造方法であって、
１３族元素化合物と、前記修飾有機化合物と、炭素原子と水素原子だけからなる炭化水素系溶媒とを混合した合成溶液を加熱する工程を含むことを特徴とする、半導体粒子蛍光体の製造方法。
【請求項２】
前記１３族元素は、Ｉｎおよび／もしくはＧａであることを特徴とする、請求項１に記載の半導体粒子蛍光体の製造方法。
【請求項３】
前記炭化水素系溶媒が、ｎ−ペンタン、ｎ−ヘキサン、ｎ−ヘプタン、ｎ−オクタン、シクロペンタン、シクロヘキサン、シクロヘプタン、ベンゼン、トルエン、ｏ−キシレン
、ｍ−キシレンおよびｐ−キシレンよりなる群から選ばれる少なくとも一種以上である、請求項１に記載の半導体粒子蛍光体の製造方法。
【請求項４】
前記合成溶液を加熱する温度が、１８０〜５００℃であることを特徴とする、請求項１に記載の半導体粒子蛍光体の製造方法。
【請求項５】
前記合成溶液を加熱する時間が、６〜７２時間であることを特徴とする、請求項１に記載の半導体粒子蛍光体の製造方法。
【発明の詳細な説明】
【技術分野】
【０００１】
本発明は、半導体粒子蛍光体およびその製造方法に関し、詳しくは、発光強度、発光効率を向上させた半導体粒子蛍光体、および合成手順が簡便であり、合成収率が高い半導体粒子蛍光体の製造方法に関する。
【背景技術】
【０００２】
半導体結晶粒子（以下「結晶粒子」という。）を励起子ボーア半径程度に小さくすると、量子サイズ効果を示すことが分かっている。量子サイズ効果とは、物質の大きさが小さくなると、その中の電子は自由に運動できなくなることである。このような状態では、電子のエネルギーは任意ではなく、特定の値しか取り得なくなる。たとえば、励起子ボーア半径程度の結晶粒子から発生する光の波長は寸法が小さくなるほど短波長になる。
【０００３】
しかし、このような効果が現れる結晶粒子の表面はタングリングボンド（未結合手）が支配的であるため、結晶粒子をそのバンドギャップ（バンド間のエネルギーギャップをいう、以下同じ）より大きなバンドギャップを有する材料で覆うことにより、結晶粒子表面欠陥をキャッピングする技術が提案されている（非特許文献１）。上記非特許文献１は、半導体コアとしてＩｎＡｓ、半導体シェルとしてＧａＡｓ、ＩｎＰ、ＣｄＳｅを用いて、半導体コア／半導体シェル構造をとることを提案している。
【０００４】
また、さらにワイドギャップの結晶粒子として窒化物系半導体の微粒子合成の試みがなされている（特許文献１）。
【特許文献１】特開２００２−２２０２１３号公報
【非特許文献１】Ｙｕｎ  Ｗｅｉ  Ｃａｏ  ａｎｄ  Ｕｒｉ  Ｂａｎｉｎ著（Ｊｏｕｒｎａｌ  ｏｆ  Ａｍｅｒｉｃａｎ  Ｃｈｅｍｉｃａｌ  Ｓｏｃｉｅｔｙ  ２０００，１２２，９６９２−９７０２）Ａｍｅｒｉｃａｎ  Ｃｈｅｍｉｃａｌ  Ｓｏｃｉｅｔｙ出版
【発明の開示】
【発明が解決しようとする課題】
【０００５】
非特許文献１に記載されている種々の半導体シェルで被覆されているＩｎＡｓコアは、主に近赤外領域での発光波長を有している。したがって励起光源としてＧａＮ系半導体の発光素子により励起されて赤色、緑色、青色の蛍光を示すことができず、これらを混色して白色発光を得ることはできない。また、非特許文献１に記載されている半導体コア／半導体シェル構造の製造方法は一旦半導体コアを製造し、次に半導体コア表面上に半導体シェルを製造する２段階の製造方法を採っている。
【０００６】
また、特許文献１に記載の窒化物系半導体は、表面修飾されておらず、結晶粒子は表面欠陥により、発光の際の内部量子効率（以下、発光効率という。）が低下する。さらに、結晶粒子は表面修飾されていないため凝集してしまい、結晶粒子界面での欠陥により発光効率が低下する。また、結晶粒子の粒子径制御方法は、反応温度・反応時間にのみ依存している。
【０００７】
本発明は、上記状況に鑑み、結晶粒子の表面欠陥をキャッピングすることによって、発光効率が高く信頼性に優れた半導体粒子蛍光体、およびその簡便な製造方法を提供することを目的とする。
【課題を解決するための手段】
【０００８】
本発明は、１３族元素と窒素原子との結合を含む結晶粒子に、少なくとも窒素原子と炭素原子との結合を含む修飾有機化合物で被覆してなることを特徴とする、半導体粒子蛍光体に関する。また、本発明は、前記結晶粒子の１３族元素が、２種以上の元素からなることが望ましい。また、本発明は、前記表面修飾分子の窒素原子は、前記結晶粒子の１３族元素に、配位することが望ましい。前記修飾有機化合物がアミンであることが望ましい。また、本発明は、前記結晶粒子の粒径が、励起子ボーア半径の２倍以下であることが望ましい。
【０００９】
また、本発明は、１３族元素と窒素原子との結合を含む結晶粒子に、少なくとも窒素原子と炭素原子との結合を含む修飾有機化合物で被覆してなる半導体粒子蛍光体の製造方法であって、１３族元素化合物と、前記修飾有機化合物とを混合した合成溶液を加熱する工程を含むことを特徴とする、半導体粒子蛍光体の製造方法に関する。また、本発明は、前記１３族元素は、Ｉｎおよび／もしくはＧａであることを特徴とする、半導体粒子蛍光体の製造方法であることが望ましい。また、本発明は、前記合成溶液溶媒として、炭化水素系を用いることを特徴とする半導体粒子蛍光体の製造方法であることが望ましい。
【００１０】
また、本発明は、前記合成溶液を加熱する温度が、１８０〜５００℃であることを特徴とすることが望ましい。また、本発明は、前記合成溶液を加熱する時間が、６〜７２時間であることが望ましい。
【発明の効果】
【００１１】
ワイドギャップの半導体粒子蛍光体として、結晶粒子表面を窒素原子と炭素原子を有する修飾有機化合物で被覆することにより、結晶粒子の表面欠陥をキャッピングでき、発光強度および発光効率を向上することが可能である。該修飾有機化合物は、分子中に窒素原子と炭素原子との結合により窒素原子−炭素原子間での電気的極性が生じ、結晶粒子表面に強固に付着することが可能である。
【００１２】
また、結晶粒子は１３族元素の混晶とすることで、発光波長を制御することができ、赤色、緑色、青色発光が可能となり、これらを混色して白色発光を得ることが可能である。
【００１３】
また、修飾有機化合物に含まれる窒素原子が結晶粒子の１３族元素に配位することにより、結晶粒子表面の１３族元素の未結合手による欠陥をキャッピングできる。
【００１４】
また、アミンは窒素元素と炭素鎖である有機基とを有するため、結晶粒子に窒素原子が配位することにより有機基を半導体粒子蛍光体の外側に向けるため結晶粒子の凝集を防ぐ。
【００１５】
また、結晶粒子の粒径がボーア半径の２倍以下であれば、量子サイズ効果が顕著になるので、発光効率が増大する。
【００１６】
本発明の蛍光体の製造方法によれば、合成溶媒中で反応することにより、気相合成より工程が少なく、かつ液相で半導体粒子蛍光体を１段階で合成することができ、大量合成が可能になる。
【００１７】
また、１３族元素化合物が、Ｇａ−Ｎ−Ｉｎ結合を有するため、製造される結晶粒子であるＩｎＧａＮ混晶の組成比の制御が容易である。
【００１８】
また、炭化水素系溶媒を用いることにより、合成溶液中に水や空気の混入が少ないため、結晶粒子内に酸素の混入がない。また、合成温度が１８０〜５００℃であるので、気相合成に比べ低温で合成でき、操作が簡便である。また、合成時間が、６〜７２時間であることにより、結晶粒子は十分に結晶性が高く、欠陥が少ない。
【発明を実施するための最良の形態】
【００１９】
＜結晶粒子＞
本発明の結晶粒子は、半導体の粒子であり、１３族元素（Ｂ、Ａｌ、Ｇａ、Ｉｎ、Ｔｌ）の少なくとも１以上と窒素原子の結合からなる。特に好ましくは、ＧａＮ、ＩｎＮ、ＡｌＮ、ＩｎＧａＮ、ＩｎＡｌＮ、ＧａＡｌＮ、ＩｎＡｌＧａＮである。
【００２０】
当該結晶粒子には意図しない不純物を含んでいてもよく、また低濃度であれば、ドーパントとして２族元素（Ｂｅ、Ｍｇ、Ｃａ、Ｓｒ、Ｂａ）、ＺｎあるいはＳｉの少なくともいずれかを意図的に添加していてもよい。濃度範囲は１×１０16ｃｍ-3から１×１０21ｃｍ-3の間が特に好ましく、また好ましく用いられるドーパントは、Ｍｇ、Ｚｎ、Ｓｉである。
【００２１】
当該結晶粒子は、上記の組成のみからなる単一粒子構造であっても、異なる組成の１以上の半導体シェルによって包含された半導体コア／半導体シェル構造であってもよい。
【００２２】
当該結晶粒子が、半導体コア／半導体シェル構造であるときは、半導体コアは、最もバンドギャップの小さい組成の半導体、例えばＩｎＮとすることが望ましい。また、半導体シェル（半導体シェルが２以上の積層体である場合には、内殻側から第１シェル、第２シェルと呼称）のバンドギャップは、半導体コアよりも大きいことが好ましい。半導体シェルは半導体コアの内殻を全て包含している必要はなく、また被覆厚みに分布があってもよい。
【００２３】
本発明の結晶粒子が半導体コア／半導体シェル構造である場合には、ＴＥＭ観察を行ない、高倍率での観察像により、格子像を確認することで半導体コアの粒子径および半導体シェルの厚さを確認できる。
【００２４】
本発明の半導体コアの平均粒子径は、Ｘ線回析測定の結果スペクトル半値幅より通常５〜６ｎｍと見積もられ、これは励起子ボーア半径の２倍以下の微粒子であり、半導体シェルの厚さは１〜１０ｎｍの範囲に調整される。ここで半導体シェルの厚さが１ｎｍより小さいと半導体コアの表面を十分に被覆できず、また量子閉じ込めの効果が弱くなるため、好ましくない。一方１０ｎｍより大きいとシェルを均一に作ることが難しくなり欠陥が増え、原材料コストの面においても望ましくない。
【００２５】
本発明において、結晶粒子を半導体コア／半導体シェル構造にした場合に、半導体励起光のエネルギーは、外層の半導体シェルによって吸収され、ついで半導体シェルによって周囲を囲まれた半導体コアに遷移する。ここで半導体コアの粒子径は、量子サイズ効果を有する程度に小さいので、半導体コアは離散化した複数のエネルギー準位のみとり得るが、一つの準位になる場合もある。半導体コアに遷移した光エネルギーは、伝導帯の基底準位と価電子帯の基底準位との間で遷移し、そのエネルギーに相当する波長の光が発光する。
【００２６】
結晶粒子（結晶粒子が半導体コア／半導体シェル構造の時は、半導体コア）のバンドギャップは、１．８〜２．８ｅＶの範囲にあることが好ましく、赤色蛍光体として用いる場合には１．８５〜２．５ｅＶ、緑色蛍光体として用いる場合には２．３〜２．５ｅＶ、青色蛍光体として用いる場合には２．６５〜２．８ｅＶの範囲が特に好ましい。なお、１３族金属の混晶の割合を調整することで蛍光体の色を決定する。
【００２７】
結晶粒子の粒径は、０．１ｎｍ〜１０μｍの範囲であることが好ましく、０．５ｎｍ〜１μｍの範囲が特に好ましく、１〜２０ｎｍの範囲が更に好ましい。
【００２８】
結晶粒子径（結晶粒子が半導体コア／半導体シェル構造の時は、半導体コア径）が励起子ボーア半径の２倍以下では、発光強度が極端に向上する。ボーア半径とは、励起子の存在確率の広がりを示すもので、数式（１）で表される。たとえば、ＧａＮの励起子ボーア半径は３ｎｍ程度、ＩｎＮの励起子ボーア半径は７ｎｍ程度である。
【００２９】
【数１】
0004761357.tif 000002
【００３０】
ここで
ｙ：ボーア半径、
ε：誘電率、
ｈ：プランク定数、
ｍ：有効質量、
ｅ：電荷素量
である。
【００３１】
結晶粒子を蛍光体として用いる場合、粒径が励起子ボーア半径の２倍以下になると量子サイズ効果により光学的バンドギャップが広がるが、その場合でも上述のバンドギャップ範囲にあることが好ましい。
＜半導体粒子蛍光体＞
以下、本発明による半導体粒子蛍光体の構造を図１に基づき説明する。本発明による半導体粒子蛍光体１０は、前記結晶粒子１１を前記修飾有機化合物１２で被覆して構成される。この被覆には、結晶粒子に修飾有機化合物の窒素原子が配位結合するような化学結合と、物理吸着による結合の双方が寄与すると考えられる。
【００３２】
ここで修飾有機化合物は、分子中に親水基と疎水基を持つ化合物と定義される。
修飾有機化合物として望ましくは、疎水基としての非極性炭化水素末端と、親水基としてのアミノ基を持つ化合物であるアミンがあげられる。その具体例としては、ブチルアミン、ｔ−ブチルアミン、イソブチルアミン、トリ−ｎ−ブチルアミン、トリイソブチルアミン、トリエチルアミン、ジエチルアミン、ヘキシルアミン、ジメチルアミン、ラウリルアミン、オクチルアミン、テトラデシルアミン、トリオクチルアミンなどがある。
【００３３】
修飾有機化合物１２はワイドギャップの結晶粒子１１を被覆することによって、結晶粒子１１表面欠陥がキャッピングされ、発光強度および発光効率を向上する。また、修飾有機化合物１２は、窒素原子−炭素原子間での電気的極性が生じ、結晶粒子１１表面に強固に付着すると考えられる。
【００３４】
また、修飾有機化合物１２に含まれる窒素原子が結晶粒子１１の１３族元素に配位することにより、結晶粒子１１表面の１３族元素の未結合手による欠陥をキャッピングできると考えられる。
＜１３族元素化合物の製造方法＞
本発明において、１３族元素化合物は、結晶粒子の前駆体である。以下、分子中にインジウム原子と窒素原子との結合および、ガリウム原子と窒素原子との結合を有する化合物を用いた結晶粒子の前駆体の製造方法を例に以下説明する。下記化学反応式（１）〜（３）により、トリス（ジメチルアミノ）インジウムダイマー、トリス（ジメチルアミノ）ガリウムダイマーおよびヘキサ（ジメチルアミノ）インジウム・ガリウムを合成することができる。
【００３５】
リチウムジメチルアミドと三塩化インジウムを、ｎ−ヘキサンの溶媒中で攪拌しながら、反応温度５〜３０℃、さらに望ましくは１０〜２５℃で、反応時間は２４〜１２０時間、さらに好ましくは４８〜７２時間である。反応終了後、副生成物である塩化リチウムを取り除き、トリス（ジメチルアミノ）インジウムダイマーを取り出す。この反応を化学式（１）で示す。
【００３６】
【化１】
0004761357.tif 000003
【００３７】
同様の方法で、リチウムジメチルアミドと三塩化ガリウムを、ｎ−ヘキサン溶媒中で攪拌しながら、トリス（ジメチルアミノ）ガリウムダイマーを合成する。この反応を化学式（２）で示す。
【００３８】
【化２】
0004761357.tif 000004
【００３９】
次に上記の方法により合成したトリス（ジメチルアミノ）インジウムダイマーとトリス（ジメチルアミノ）ガリウムダイマーを、ｎ−ヘキサン溶媒中で攪拌しながら、合成温度５〜３０℃、さらに望ましくは１０〜２５℃で、２４〜１２０時間、さらに好ましくは４８〜７２時間、反応を行ない、ヘキサ（ジメチルアミノ）インジウム・ガリウムを取り出す。この反応を化学式（３）で示す。
【００４０】
【化３】
0004761357.tif 000005
【００４１】
リチウムジメチルアミドと生成物のトリス（ジメチルアミノ）インジウムダイマー、トリス（ジメチルアミノ）ガリウムダイマーおよびヘキサ（ジメチルアミノ）インジウム・ガリウムは反応性が高いので全て不活性ガス雰囲気中で行なうのが好ましい。
＜半導体粒子蛍光体の製造方法＞
≪結晶粒子が単一粒子構造である場合≫
ヘキサ（ジメチルアミノ）インジウム・ガリウムとトリス（ジメチルアミノ）ガリウムダイマーとを、結晶粒子の前駆体として任意の比率で０．１〜１０質量％、修飾有機化合物を１〜５０質量％含むベンゼンの溶液に溶解させ（半導体粒子蛍光体の成長）、十分に攪拌した後、反応を行なう。
【００４２】
この反応は、不活性ガス雰囲気中で行ない、合成温度１８０〜５００℃、さらに望ましくは２８０〜４００℃で、６〜７２時間、さらに好ましくは１２〜４８時間、攪拌しながら、加熱を行なう。次に、有機不純物を除去するために、ｎ−へキサンと無水メタノールで数回洗浄を行なう。
【００４３】
また、この反応は、窒化インジウム・ガリウム混晶結晶粒子の形成と、それを修飾有機化合物で被覆して形成される半導体粒子蛍光体の形成が同時に進行する。
【００４４】
これにより、修飾有機化合物で被覆された窒化インジウム・ガリウム混晶半導体粒子蛍光体を得ることができる。
【００４５】
また、修飾有機化合物の混合量を減らすことにより、表面修飾力が弱くなり、窒化インジウム・ガリウム混晶結晶粒子を大きくすることができ、逆に修飾有機化合物の混合量を増やすことにより、窒化インジウム・ガリウム混晶結晶粒子を小さくすることができる。
【００４６】
これは、窒素原子と炭素原子との結合を有する修飾有機化合物が、界面活性剤としての働きも有することに由来すると考えられる。つまり、溶媒中での濃度が高くなるにしたがって、修飾有機化合物は凝縮しやすくなり、これに伴って、結晶粒子が製造過程で小さくなるものと考えられる。
【００４７】
図２において、本発明の半導体粒子蛍光体の製造方法のフローを示す。前記１３族元素化合物を、修飾有機化合物を含む炭化水素系溶媒に溶解し、この混合物を加熱して１段階で反応させ、任意的な冷却回収工程を経て修飾有機化合物で被覆されたの半導体粒子蛍光体を製造する。
【００４８】
また、本発明において、修飾有機化合物とその原料は、化学物質として同じである。したがって、製造工程で用いる修飾有機化合物としては、疎水基としての非極性炭化水素末端と、親水基としてのアミノ基を持つ化合物であるアミンであることが望ましい。その具体例としてブチルアミン、ｔ−ブチルアミン、イソブチルアミン、トリ−ｎ−ブチルアミン、トリイソブチルアミン、トリエチルアミン、ジエチルアミン、ヘキシルアミン、ジメチルアミン、ラウリルアミン、オクチルアミン、テトラデシルアミン、トリオクチルアミンなどがある。
【００４９】
また、本発明においては、炭素原子と水素原子だけからなる化合物溶液を炭化水素系溶媒と呼ぶこととする。炭化水素系溶媒の例としては、ｎ−ペンタン、ｎ−ヘキサン、ｎ−ヘプタン、ｎ−オクタン、シクロペンタン、シクロヘキサン、シクロヘプタン、ベンゼン、トルエン、ｏ−キシレン、ｍ−キシレン、ｐ−キシレンなどがある。
【００５０】
≪結晶粒子が半導体コア／半導体シェル構造である場合≫
前記方法で製造した、炭化水素系溶媒に溶解している、結晶粒子が単一粒子構造である半導体粒子蛍光体に対して、ヘキサ（ジメチルアミノ）インジウム・ガリウムとトリス（ジメチルアミノ）ガリウムダイマーとを、任意の比率であわせて０．１〜１０質量％混合する。また、同時に修飾有機化合物を１〜５０質量％混合し、十分に攪拌した後、反応を行なう。
【００５１】
この反応は、不活性ガス雰囲気中で行ない、合成温度１８０〜５００℃、さらに望ましくは２８０〜４００℃で、６〜７２時間、さらに好ましくは１２〜４８時間、攪拌しながら、加熱を行なう。反応後に、有機不純物を除去するために、ｎ−へキサンと無水メタノールで数回洗浄を行なう。
【００５２】
この反応によって、半導体粒子蛍光体の単一粒子構造である結晶粒子を半導体コアとして、添加したヘキサ（ジメチルアミノ）インジウム・ガリウムとトリス（ジメチルアミノ）ガリウムダイマーを材料にして、半導体シェルが成長し、半導体コア／半導体シェル構造が形成される。
【００５３】
また、この反応は、窒化インジウム・ガリウム混晶半導体コア／半導体シェル構造結晶粒子の形成と、それを修飾有機化合物で被覆して形成される半導体粒子蛍光体の形成が同時に進行する。
【００５４】
なお、この操作を繰り返すことによって、半導体シェルを何層にもすることが可能である。
【００５５】
これにより、修飾有機化合物で被覆された半導体コア／半導体シェル構造の結晶粒子からなる、窒化インジウム・ガリウム混晶半導体粒子蛍光体を得ることができる。
【実施例】
【００５６】
（実施例１）
前記化学式（１）〜（３）により、ヘキサ（ジメチルアミノ）インジウム・ガリウムを合成することができる。
【００５７】
なおリチウムジメチルアミドと生成物のトリス（ジメチルアミノ）インジウムダイマー、トリス（ジメチルアミノ）ガリウムダイマーおよびヘキサ（ジメチルアミノ）インジウム・ガリウムは反応性が高いので全て窒素ガス雰囲気中で行なった。
【００５８】
まず、グローブボックス内で、リチウムジメチルアミド０．０３モルと三塩化インジム０．０１モルを秤量し、ｎ−ヘキサン中で攪拌しながら、加熱温度２０℃で、５０時間反応を行なった。反応終了後、副生成物である塩化リチウムを取り除き、トリス（ジメチルアミノ）インジウムダイマーを取り出した（化学式（１））。
【００５９】
同様の方法により、トリス（ジメチルアミノ）ガリウムダイマーを合成した（化学式（２））。さらに、上記の方法により合成したトリス（ジメチルアミノ）インジウムダイマー０．００５モルとトリス（ジメチルアミノ）ガリウムダイマー０．００５モルを秤量し、ｎ−ヘキサン中で攪拌しながら、加熱温度２０℃で、５０時間反応を行なった。その後、ヘキサ（ジメチルアミノ）インジウム・ガリウムを取り出した（化学式（３））。
【００６０】
次に、ヘキサ（ジメチルアミノ）インジウム・ガリウム０．０２モルとトリス（ジメチルアミノ）ガリウムダイマー０．０３モルとを、トリオクチルアミン３０ｇ、ベンゼン２００ｍｌの溶液に溶解させ、十分に攪拌した後、反応を行なった（化学式（４））。
【００６１】
【化４】
0004761357.tif 000006
【００６２】
この反応は、窒化インジウム・ガリウム混晶結晶粒子の形成と、それを修飾有機化合物で被覆して形成される半導体粒子蛍光体の形成が同時に進行し、Ｉｎ0.2Ｇａ0.8Ｎ／ｎＮ（Ｃ8Ｈ17）3（修飾有機化合物で被覆された半導体粒子半導体構造）を形成した。
【００６３】
この反応は、窒素ガス雰囲気下で行ない、合成温度３２０℃、合成時間１２時間で加熱を行なった。加熱中は、攪拌子を用いて攪拌しつづけた。次に、有機不純物を除去するために、ｎ−ヘキサンと無水メタノールで３回洗浄を行なった。
【００６４】
この実施例で得られた半導体粒子蛍光体は窒化インジウム・ガリウム混晶半導体粒子蛍光体であり、この蛍光体において、１３族窒化物からなる青色発光素子を励起光源として用いることができ、特に外部量子効率の高い４０５ｎｍの発光を効率よく吸収できる。また、Ｉｎ0.2Ｇａ0.8Ｎ結晶粒子は、発光波長が４６０ｎｍとなるようにＩｎ組成比が調整されているため、青色発光を示すことができる。さらに、得られた蛍光体のＸ線回折測定の結果、スペクトル半値幅より見積もられた窒化物半導体粒子の平均粒径（直径）は、Ｓｃｈｅｒｒｅｒの式（数式（２））を用いると５ｎｍと見積もられ、量子サイズ効果を示し、発光効率は向上した。また、この実施例で得られた蛍光体の収率は９５％であった。
【００６５】
【数２】
0004761357.tif 000007
【００６６】
ここで
Ｂ：Ｘ線半値幅［ｄｅｇ］、
λ：Ｘ線の波長［ｎｍ］、
Θ：Ｂｒａｇｇ角［ｄｅｇ］、
Ｒ：粒子径［ｎｍ］
を示す。
【００６７】
（実施例２）
修飾有機化合物で被覆された窒化インジウム・ガリウム混晶半導体粒子蛍光体を合成する手法であって、修飾有機化合物として、トリオクチルアミン５ｇを用いること以外は、実施例１と同様の製造方法によって、半導体粒子青色蛍光体を得ることができた。得られた蛍光体は、特に外部量子効率の高い４０５ｎｍの発光を効率よく吸収できた。また、結晶粒子は、発光波長が４７０ｎｍだった。
【００６８】
Ｘ線回折測定の結果、スペクトル半値幅より見積もられた結晶粒子の平均粒径（直径）は、Ｓｃｈｅｒｒｅｒの式を用いると５０ｎｍと見積もられ、発光ピーク強度は従来の窒化インジウム半導体粒子蛍光体に比べ約５倍に向上した。本実施例の製造方法においては、修飾有機化合物であるトリオクチルアミンの混合量を減らすことにより、表面修飾力が弱くなり、窒化インジウム・ガリウム混晶結晶粒子が大きくなったと考えられる。
【００６９】
（実施例３）
修飾有機化合物で被覆された窒化インジウム半導体粒子蛍光体を合成する手法であって、結晶粒子の前駆体である１３族元素化合物として、トリス（ジメチルアミノ）インジウムダイマー０．１モルを用いること以外は、実施例１と同様の製造方法によって、半導体粒子赤色蛍光体を得ることができた。得られた蛍光体は、特に外部量子効率の高い４０５ｎｍの発光を効率よく吸収できた。また、結晶粒子は、発光波長が６２０ｎｍだった。
【００７０】
Ｘ線回折測定の結果、スペクトル半値幅より見積もられた結晶粒子の平均粒径（直径）は、Ｓｃｈｅｒｒｅｒの式を用いると５ｎｍと見積もられ、量子サイズ効果を示し、発光ピーク強度は従来の窒化インジウム半導体粒子蛍光体に比べ約２０倍に向上した。
【００７１】
（実施例４）
修飾有機化合物で被覆された窒化ガリウム半導体粒子蛍光体を合成する手法であって、結晶粒子の前駆体である１３族元素化合物として、トリス（ジメチルアミノ）ガリウムダイマー０．１モルを用いること以外は、実施例１と同様の製造方法によって、半導体粒子
蛍光体を得ることができた。
【００７２】
Ｘ線回折測定の結果、スペクトル半値幅より見積もられた結晶粒子の平均粒径（直径）は、Ｓｃｈｅｒｒｅｒの式を用いると５ｎｍと見積もられ、量子サイズ効果を示し、発光ピーク強度は従来の窒化ガリウム半導体粒子蛍光体に比べ約２０倍向上した。
【００７３】
（実施例５）
修飾有機化合物で被覆された窒化インジウム・ガリウム混晶半導体粒子緑色蛍光体（Ｉｎ0.3Ｇａ0.7Ｎ／ｎＮ（Ｃ8Ｈ17）3）を合成する手法であって、結晶粒子の前駆体である１３族元素化合物として、ヘキサ（ジメチルアミノ）インジウム・ガリウム０．０３モルとトリス（ジメチルアミノ）ガリウムダイマー０．０２モルを用いること以外は、実施例１と同様の製造方法によって、半導体粒子緑色蛍光体（Ｉｎ0.3Ｇａ0.7Ｎ／ｎＮ（Ｃ8Ｈ17）3）を得ることができた。得られた蛍光体は、特に外部量子効率の高い４０５ｎｍの発光を効率よく吸収できた。また、ＩｎＮ結晶粒子は、発光波長が５３０ｎｍだった。
【００７４】
Ｘ線回折測定の結果、スペクトル半値幅より見積もられた結晶粒子の平均粒径（直径）は、Ｓｃｈｅｒｒｅｒの式を用いると５ｎｍと見積もられ、量子サイズ効果を示し、発光ピーク強度は従来の窒化インジウム・ガリウム混晶半導体粒子蛍光体に比べ約２０倍向上した。
【００７５】
（実施例６）
修飾有機化合物に被覆された窒化インジウム・ガリウム混晶半導体粒子赤色蛍光体（Ｉｎ0.5Ｇａ0.5Ｎ／ｎＮ（Ｃ8Ｈ17）3）を合成する手法であって、結晶粒子の前駆体である１３族元素化合物として、ヘキサ（ジメチルアミノ）インジウム・ガリウム０．１モルを用いること以外は、実施例１と同様の製造方法によって、半導体粒子赤色蛍光体（Ｉｎ0.5Ｇａ0.5Ｎ／ｎＮ（Ｃ8Ｈ17）3）を得ることができた。得られた蛍光体は、特に外部量子効率の高い４０５ｎｍの発光を効率よく吸収できた。また、結晶粒子は、発光波長が６２０ｎｍだった。
【００７６】
Ｘ線回折測定の結果、スペクトル半値幅より見積もられた結晶粒子の平均粒径（直径）は、Ｓｃｈｅｒｒｅｒの式を用いると５ｎｍと見積もられ、量子サイズ効果を示し、発光ピーク強度は従来の窒化インジウム・ガリウム混晶半導体粒子蛍光体に比べ約２０倍向上した。
【００７７】
（比較例１）
三塩化ガリウム（ＧａＣｌ3）０．００７モル、三塩化インジウム（ＩｎＣｌ3）０．００３モル、ノナメチルトリシラザン（Ｎ（Ｓｉ（ＣＨ3）3）3）０．０１モルを、トリオクチルホスフィン（（Ｃ8Ｈ17）3Ｐ）３０ｍｌに混合した。合成温度２６０℃で、３時間反応を行ない、半導体コアの合成を行なった。この反応溶液を、室温にまで冷却し半導体コアのトリオクチルホスフィン溶液とした。
【００７８】
次に、前記半導体コアのトリオクチルホスフィン溶液と、三塩化ガリウム（ＧａＣｌ3）０．００９モルと三塩化インジウム（ＩｎＣｌ3）０．００１モル、ノナメチルトリシラザン（Ｎ（Ｓｉ（ＣＨ3）3）3）０．０１モルをトリオクチルホスフィン３０ｍｌに混合し、合成温度３３０℃で、２４時間反応を行ない、半導体コア／半導体シェル２層構造の蛍光体の合成を行なった。
【００７９】
図４に、比較例１の製造手法のフロー図を示す。まず、半導体コアの原料を加熱し、冷却することで、半導体コアを製造する。そして、その半導体コアを包摂する半導体シェルの原料と混合し、再び加熱し冷却することで半導体コア／半導体シェル２層構造の半導体粒子蛍光体を得る。
【００８０】
この比較例１で得られた蛍光体は、未結合手による欠陥をキャッピングする目的で２層構造を有する。この比較例は、２段階の昇温合成過程を有する。また、結晶粒子の前駆体に、１３族元素と窒素原子との結合を有しないため、１３族窒化物からなる青色発光素子を励起光源とし、所望の発光波長を実現するための精密な１３族元素の混晶組成制御が困難である。また、結晶粒子の粒径制御は、反応温度と反応時間にのみ依存するので、粒子径の制御が困難である。得られた蛍光体のＸ線回折測定の結果、スペクトル半値幅より見積もられたコアの平均粒径（直径）は、Ｓｃｈｅｒｒｅｒの式を用いると３０ｎｍと見積もられ、量子サイズ効果を示さない。また、この比較例で得られた蛍光体の収率は、５０％であった。合成段階が２段階であるため、１段階で合成を行なう本発明における蛍光体より、収率は低い。
【００８１】
図３は、半導体粒子蛍光体の発光特性を示す発光強度−半導体粒子径特性を示す図である。図中（ａ）は、この実施例１の半導体粒子蛍光体の発光強度であり、図中（ｂ）は、比較例１の半導体粒子蛍光体の発光強度を示す。
【００８２】
図中（ｃ）は、発光強度−半導体粒子径の関係を示す曲線であり、結晶粒子径が励起子ボーア半径の２倍以下では、発光強度が極端に向上していることが分かる。
【００８３】
図３からもわかるとおり、実施例１による半導体粒子蛍光体は、比較例１よりも励起子ボーア半径が小さく、蛍光の効率も高いことが分かった。
【００８４】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８５】
本発明は、発光効率、分散性、媒体親和性に優れた機能を有する半導体粒子蛍光体、おびその収率の高い製造方法を提供するものである。
【図面の簡単な説明】
【００８６】
【図１】この発明の半導体粒子蛍光体の構造図である。
【図２】この発明の半導体粒子蛍光体の製造方法のフロー図である。
【図３】半導体粒子蛍光体の発光特性を示す発光強度−半導体粒子径特性を示す図である。
【図４】比較例１の製造方法のフロー図である。
【符号の説明】
【００８７】
１０  半導体粒子蛍光体、１１  結晶粒子、１２  修飾有機化合物。
【図１】
0004761357.tif 000008
【図２】
0004761357.tif 000009
【図３】
0004761357.tif 000010
【図４】
0004761357.tif 000011